(57)【要約】【課題】洗濯耐久性及び導電性を向上させることができる導電性高分子導電体、及び、その製造方法を提供する。【解決手段】導電性高分子導電体１０は、基材１１に導電性高分子１２が付着されたものであり、例えば、導電性高分子電極として用いることができる。導電性高分子１２としては、例えば、ポリ３，４−エチレンジオキシチオフェンが好ましく挙げられる。導電性高分子１２は、結晶化度が低い低結晶であり、これにより、基材１１に均一に付着させることができ、基材１１に対する付着性を向上させることができるようになっている。【選択図】図１
2019178455.tif 000002
【特許請求の範囲】
【請求項１】
基材に導電性高分子が付着された導電性高分子導電体であって、
前記導電性高分子は、非結晶又は低結晶であることを特徴とする導電性高分子導電体。
【請求項２】
前記導電性高分子は、エタノールを溶媒として酸化剤により前記導電性高分子の単量体を重合させたものであることを特徴とする請求項１記載の導電性高分子導電体。
【請求項３】
前記導電性高分子は、前記酸化剤と前記導電性高分子の単量体との割合（酸化剤：導電性高分子の単量体）を、体積比で、４０：１〜４０：５の範囲内として重合させたものであることを特徴とする請求項２記載の導電性高分子導電体。
【請求項４】
電気伝導度が１×１０−２Ｓ／ｃｍ以上であることを特徴とする請求項１から請求項３のいずれか１に記載の導電性高分子導電体。
【請求項５】
前記導電性高分子は、ポリ３，４−エチレンジオキシチオフェンであることを特徴とする請求項１から請求項４のいずれか１に記載の導電性高分子導電体。
【請求項６】
前記基材は、天然繊維及び化学繊維からなるうちの少なくとも１種を含む繊維からなることを特徴とする請求項１から請求項５のいずれか１に記載の導電性高分子導電体。
【請求項７】
基材に非結晶又は低結晶の導電性高分子を付着させる導電性高分子導電体の製造方法であって、
エタノールを溶媒として酸化剤により前記導電性高分子の単量体を重合させることにより、前記基材に、前記非結晶又は低結晶の導電性高分子を付着させることを特徴とする導電性高分子導電体の製造方法。
【請求項８】
前記酸化剤と前記導電性高分子の単量体との割合（酸化剤：導電性高分子の単量体）を、体積比で、４０：１〜４０：５の範囲内として重合させることを特徴とする請求項７記載の導電性高分子導電体の製造方法。
【発明の詳細な説明】
【技術分野】
【０００１】
本発明は、導電性高分子を用いた導電性高分子導電体、及び、その製造方法に関する。
【背景技術】
【０００２】
近年、ＰＥＤＯＴ−ＰＳＳ｛ポリ(３．４−エチレンジオキシチオフェン)−ポリ（スチレンスルホン酸）｝等の導電性高分子をシルクよりなる基材に付着させた導電性高分子繊維が知られている（例えば、特許文献１参照）。この導電性高分子繊維は、導電性、親水性、引っ張り強度、耐水強度を有しているので、特に、生体電極の材料として利用することができる。
【先行技術文献】
【特許文献】
【０００３】
【特許文献１】特開２０１５−７７４１４号公報
【非特許文献】
【０００４】
【非特許文献１】Ｋ．Ｅ．Ａａｍｕｎｄｔｖｅｉｔ  ｅｔ  ａｌ．  “Ｓｔｒｕｃｔｕｒｅ  ｏｆ  ｔｈｉｎ  ｆｉｌｍｓ  ｏｆ  ｐｏｌｙ（３，４−ｅｔｈｙｌｅｎｅｄｉｏｘｙｔｈｉｏｐｈｅｎｅ）”  Ｓｙｎｔｈｅｔｉｃ  Ｍｅｔａｌｓ  １０１（１９９９）５６１−５６４
【非特許文献２】Ｉｏａｎｎｉｓ  Ｐｅｔｓａｇｋｏｕｒａｋｉｓ  ｅｔ  ａｌ．  “Ｓｔｒｕｃｔｕｒａｌｌｙ−ｄｒｉｖｅｎ  Ｅｎｈａｎｃｅｍｅｎｔ  ｏｆ  Ｔｈｅｒｍｏｅｌｅｃｔｒｉｃ  Ｐｒｏｐｅｒｔｉｅｓ  ｗｉｔｈｉｎ  ｐｏｌｙ（３，４−ｅｔｈｙｌｅｎｅｄｉｏｘｙｔｈｉｏｐｈｅｎｅ）  ｔｈｉｎ  Ｆｉｌｍｓ”  ＳＣＩＥＮＴＩＦＩＣ  ＲＥＰＯＲＴＳ  ６：３０５０１  ＤＯＩ：１０．１０３８／ｓｒｅｐ３０５０１
【非特許文献３】Ｙｏｕｙｉ  Ｘｉａ  ｅｔ  ａｌ．  “Ｆａｂｒｉｃａｔｉｏｎ  ａｎｄ  ｐｒｏｐｅｒｔｉ２０１６  ｏｆ  ｃｏｎｄｕｃｔｉｖｅ  ｃｏｎｊｕｇａｔｅｄ  ｐｏｌｙｍｅｒｓ／ｓｉｌｋ  ｆｉｂｒｏｉｎ  ｃｏｍｐｏｓｉｔｅ  ｆｉｂｅｒｓ”  Ｃｏｍｐｏｓｉｔｅｓ  Ｓｃｉｅｎｃｅ  ａｎｄ  Ｔｅｃｈｎｏｌｏｇｙ  ６８（２００８）１４７１−１４７９
【非特許文献４】Ｃｏｍｐｏｓｉｔｅｓ  Ｓｃｉｅｎｃｅ  ａｎｄ  Ｔｅｃｈｎｏｌｏｇｙ  ２００８，６８，１４７１
【発明の概要】
【発明が解決しようとする課題】
【０００５】
しかしながら、従来の導電性高分子繊維は、洗濯を繰り返すと表面の導電性高分子が剥がれてしまい導電性が低下してしまうという問題があった。また、従来の導電性高分子繊維は、導電性が十分ではなく、更なる改善が望まれていた。
【０００６】
本発明は、このような問題に基づきなされたものであり、洗濯耐久性及び導電性を向上させることができる導電性高分子導電体、及び、その製造方法を提供することを目的とする。
【課題を解決するための手段】
【０００７】
本発明の導電性高分子導電体は、基材に導電性高分子が付着されたものであって、導電性高分子は、非結晶又は低結晶のものである。
【０００８】
本発明の導電性高分子導電体の製造方法は、基材に非結晶又は低結晶の導電性高分子を付着させた導電性高分子導電体を製造するものであって、エタノールを溶媒として酸化剤により導電性高分子の単量体を重合させることにより、非結晶又は低結晶の導電性高分子を基材に付着させるものである。
【発明の効果】
【０００９】
本発明の導電性高分子導電体によれば、導電性高分子を非結晶又は低結晶とするようにしたので、基材に導電性高分子を均一に付着させることができる。よって、基材と導電性高分子との付着性を向上させることができ、洗濯耐性及び導電性を向上させることができる。
【００１０】
また、導電性高分子は、エタノールを溶媒として酸化剤により導電性高分子の単量体を重合させるようにすれば、非結晶又は低結晶の導電性高分子を容易に付着させることができる。
【００１１】
更に、酸化剤と導電性高分子の単量体との割合（酸化剤：導電性高分子の単量体）を、体積比で、４０：１〜４０：５の範囲内とすれば、より高い効果を得ることができる。
【図面の簡単な説明】
【００１２】
【図１】本発明の一実施の形態に係る導電性高分子導電体の概略構成を表す図である。
【図２】実施例１−１，１−２及び比較例１−１に係る導電性高分子導電体の抵抗値を示す特性図である。
【図３】実施例１−１，１−２及び比較例１−１に係る導電性高分子導電体の電気伝導度を示す特性図である。
【図４】実施例１−２に係る導電性高分子導電体の表面状態を表す電子顕微鏡写真である。
【図５】実施例１−２に係る導電性高分子の結晶性を表すＸ線回折図である。
【図６】比較例１−１に係る導電性高分子導電体の表面状態を表す電子顕微鏡写真である。
【図７】実施例２−１〜２−５及び比較例２−２に係る導電性高分子導電体の洗濯回数による抵抗値の変化を示す特性図である。
【図８】実施例３−１〜３−５に係る導電性高分子導電体の洗濯回数による抵抗値の変化を示す特性図である。
【図９】実施例４−１〜４−３に係る導電性高分子導電体の洗濯回数による抵抗値の変化を示す特性図である。
【図１０】実施例５−１〜５−５に係る導電性高分子導電体の抵抗値を示す特性図である。
【図１１】実施例５−１〜５−５に係る導電性高分子導電体の電気伝導度を示す特性図である。
【発明を実施するための形態】
【００１３】
以下、本発明の実施の形態について図面を参照して詳細に説明する。
【００１４】
図１は、本発明の一実施の形態に係る導電性高分子導電体１０の概略構成を表すものである。この導電性高分子導電体１０は、基材１１に導電性高分子１２が付着されたものであり、例えば、導電性高分子電極として用いることができる。
【００１５】
基材１１の形状は、例えば、糸状、布状、又は、シート状が好ましく挙げられる。基材１１を構成する材料はどのようなものでもよいが、繊維が好ましく、例えば、シルク及び木綿等の天然繊維、及び、合成繊維等の化学繊維からなるうちの少なくとも１種を含むものが好ましい。生産性及び伸縮に優れるからである。なお、基材１１が糸状の場合には、基材１１に導電性高分子１２を付着させた糸状の導電性高分子導電体１０をそのまま用いてもよいが、布状又はシート状に形成して用いてもよい。
【００１６】
導電性高分子１２としては、例えば、ポリ３，４−エチレンジオキシチオフェン（以下、ＰＥＤＯＴと記す）が好ましく挙げられる。導電性高分子１２は、基材１１の全面に形成されていてもよく、一部に形成されていてもよい。例えば、基材１１が糸状の場合には、図１（Ａ）に示したように、基材１１の全面に形成されていてもよく、基材１１が布状又はシート状の場合には、図１（Ｂ）に示したように、片面に形成されていてもよく、図示しないが、両面に形成されていてもよい。また、導電性高分子１２は、基材１１の表面に付着しているが、基材１１の表面にしみ込んでいてもよい。
【００１７】
導電性高分子１２は、非結晶又は結晶化度が低い低結晶の状態となっている。従来より、ＰＥＤＯＴ等の導電性高分子材料は、結晶体であることが報告されている（例えば、非特許文献１〜３参照）。これに対して、本実施の形態の導電性高分子導電体１０では、導電性高分子１２を非結晶又は低結晶とすることにより、基材１１に均一に付着させることができ、それにより、基材１１に対する付着性を向上させることができるようになっている。
【００１８】
なお、導電性高分子１２が低結晶であるというのは、Ｘ線回折法を用いて次のように定義する。基材１１に導電性高分子１２を付着させた導電性高分子導電体１０についてＸ線回折を行い、得られたＸ線パターンより、導電性高分子１２の結晶性ピークの強度と、基材１１の結晶性ピークの強度との比を求め、基材１１の結晶性ピーク強度に対する導電性高分子１２の結晶性ピーク強度の強度比（導電性高分子１２の結晶性ピークの強度／基材１１の結晶性ピークの強度）が１／１０以下である場合に低結晶であるとする。
【００１９】
導電性高分子１２の結晶性ピークとしては、例えば、２θ＝２５度付近に現れる結晶性ピークの強度を測定する。例えば、ＰＥＤＯＴ系の導電性高分子であれば、２θ＝２５度付近に（０２０）面に基づく結晶性ピークが現れるので、この結晶性ピークの強度を測定する。基材１１の結晶性ピークとしては、例えば、２θ＝２０度付近に現れる結晶性ピークの強度を測定する。例えば、基材１１が絹であれば、２θ＝２０度付近に絹のβ相に基づく結晶性ピークが現れるので、この結晶性ピークの強度を測定する。また、導電性高分子導電体１０における導電性高分子１２の割合は、例えば、５質量％〜２０質量％とすることが好ましい。
【００２０】
この導電性高分子導電体１０は、高い導電性を有し、例えば、１×１０−２Ｓ／ｃｍ以上の電気伝導度を得ることができ、更には、０．３Ｓ／ｃｍ以上、更には、１．０Ｓ／ｃｍ以上の電気伝導度を得ることもできる。従来の導電性高分子導電体、例えば、繊維よりなる基材に導電性高分子を付着させたものでは、４．７×１０−３Ｓ／ｃｍ〜５．１×１０−３Ｓ／ｃｍ程度の電気伝導度が得られたという報告がされている（例えば、非特許文献４参照）。すなわち、本実施の形態の導電性高分子導電体１０によれば、従来に比べて、高い電気伝導度を得ることができる。
【００２１】
この導電性高分子導電体１０は、例えば、エタノールを溶媒として酸化剤により導電性高分子１２の単量体を重合させ、基材１１に非結晶又は低結晶の導電性高分子１２を付着させることにより製造することができる。このように、溶媒にエタノールを用いることにより、容易に非結晶又は低結晶の導電性高分子１２を付着させることができる。
【００２２】
具体的には、例えば、導電性高分子１２の単量体、酸化剤、及び、溶媒であるエタノールを含む混合溶液を基材１１に塗布し、酸化剤の作用により導電性高分子１２の単量体を重合させ、基材１１に導電性高分子１２を付着させる。また、例えば、基材１１に導電性高分子１２の単量体を含む原料溶液を塗布した後、その上に、酸化剤及び溶媒であるエタノールを含む酸化剤溶液を塗布し、酸化剤の作用により導電性高分子１２の単量体を重合させ、基材１１に導電性高分子１２を付着させるようにしてもよい。なお、導電性高分子１２の単量体、酸化剤、及び、溶媒であるエタノールを含む混合溶液、又は、酸化剤及び溶媒であるエタノールを含む酸化剤溶液には、更に、導電性高分子に導電性を発現させるためのドーパント、及び、増粘剤を含むようにしてもよい。
【００２３】
酸化剤としては、例えば、鉄塩が好ましく挙げられる。ドーパントとしては、例えば、ｐ−トルエンスルホン酸が好ましく挙げられ、ｐ−トルエンスルホン酸の鉄塩（以下、ｐＴＳと記す）を用いるようにすれば、酸化剤及びドーパントとして機能させることができるのでより好ましい。ドーパントとしては、他にも、アセトニトリルやトリフルオロ酢酸などが挙げられる。増粘剤は、製造用溶液の粘性を高くすることにより、製造用溶液を塗布した時の広がりを抑制し、導電性高分子のにじみを小さくすると共に、単量体の重合反応を促進させるためのものである。増粘剤としては、導電性高分子の重合反応に反応しないものが好ましく、例えば、グルセロール、ポリエチレングリコール、ゼラチン、又は、多糖類が好ましく挙げられる。
【００２４】
酸化剤と導電性高分子１２の単量体との割合（酸化剤：導電性高分子１２の単量体）は、体積比で、４０：１〜４０：５の範囲内とすることが好ましく、４０：２〜４０：５の範囲内、更には、４０：２〜４０：３の範囲内とすればより好ましい。この範囲内において、導電性及び耐洗濯性をより向上させることができるからである。また、エタノールと酸化剤の合計に対する酸化剤の割合（酸化剤／酸化剤＋エタノール）は、質量％で、１２質量％〜６０質量％の範囲内とすることが好ましく、２０質量％〜３０質量％の範囲内とすればより好ましい。この範囲内において、導電性をより向上させることができるからである。
【００２５】
導電性高分子１２の単量体を重合させる際には、加熱してもよいが、加熱せずに常温で反応させることが好ましい。加熱しない方が導電性をより向上させることができるからである。
【００２６】
このように本実施の形態によれば、導電性高分子１２を非結晶又は低結晶とするようにしたので、基材１１に導電性高分子１２を均一に付着させることができる。よって、基材１１と導電性高分子１２との付着性を向上させることができ、洗濯耐性及び導電性を向上させることができる。例えば、１×１０−２Ｓ／ｃｍ以上の電気伝導度を得ることができる。
【００２７】
また、導電性高分子は、エタノールを溶媒として酸化剤により導電性高分子の単量体を重合させるようにすれば、非結晶又は低結晶の導電性高分子を容易に付着させることができる。
【００２８】
更に、酸化剤と導電性高分子の単量体との割合（酸化剤：導電性高分子の単量体）を、体積比で、４０：１〜４０：５の範囲内とすれば、より高い効果を得ることができる。
【実施例】
【００２９】
（実施例１−１，１−２）
基材１１として絹布を用意し、ＰＥＤＯＴの単量体溶液（Ｈｅｒａｅｕｓ  ＣｌｅｖｉｏｓＭ−Ｖ２）と、酸化剤及びドーパントであるｐＴＳ（Ｈｅｒａｅｕｓ  ＣｌｅｖｉｏｓＣ−Ｂ４０Ｖ２）と、溶媒であるエタノールとの混合溶液を塗布し、１時間保持してＰＥＤＯＴの単量体を重合させた。ｐＴＳとＰＥＤＯＴの単量体との割合は、体積比で、４０：２とし、エタノールと酸化剤の合計に対する酸化剤の割合は、３０質量％とした。また、ＰＥＤＯＴの単量体を重合させる際に、実施例１−１では５５℃に加熱し、実施例１−２では加熱せず室温で行った。これにより導電性高分子導電体１０を得た。
【００３０】
得られた導電性高分子導電体１０について、８ｍｍ離れた３点間での表面抵抗を測定した。測定装置には、三菱化学アナリテック製のＬｏｒｅｓｔａ‐ＡＸ  ＭＣＰ‐Ｔ３７０を用いた。図２にシート抵抗の結果を示す。また、得られたシート抵抗値から電気伝導度を算出した。図３に電気伝導度の結果を示す。更に、実施例１−２の導電性高分子導電体１０について、表面状態を電子顕微鏡により観察すると共に、Ｘ線回折を行い導電性高分子１２の結晶性を調べた。図４にその電子顕微鏡写真、図５にＸ線回折の結果を示す。なお、図５には、導電性高分子１２を付着させていない基本状態として、基材１１に用いた絹のＸ線回折の結果も共に示した。
【００３１】
実施例１−１，１−２に対する比較例１−１として、溶媒にエタノールに変えてブタノールを用い、ＰＥＤＯＴの単量体を重合させる際の加熱温度を８０℃としたことを除き、他は実施例１−１，１−２と同様にして導電性高分子導電体を作製した。比較例１−１についても、実施例１−１，１−２と同様にして、表面抵抗を測定し、電気伝導度を算出すると共に、表面状態を観察した。得られた結果を図２、図３及び図６に示す。
【００３２】
図２及び図３に示したように、溶媒にエタノールを用いた実施例１−１，１−２によれば、ブタノールを用いた比較例１−１に比べて、抵抗値を低くすることができ、電気伝導度を高くすることができた。溶媒にエタノールを用いた実施例１−１と実施例１−２とで比較すると、重合させる際に加熱しない方が抵抗値をより低くすることができ、電気伝導度を高くすることができた。
【００３３】
また、図４及び図６に示したように、実施例１−２と比較例１−１とで表面状態を比較すると、実施例１−２は非常に滑らかで導電性高分子１２が均一に付着しているのに対して、比較例１−２は凹凸があり、不均一に付着していることが分かる。更に、図５に示したように、実施例１−２の回折パターンは基材１１に用いた絹と略同形で、２θ＝２５度付近にＰＥＤＯＴの（０２０）面に基づく結晶性ピークは見られず、基材１１の結晶性ピーク強度（２θ＝２０度付近の絹のβ相に基づく結晶性ピーク強度）に対する導電性高分子１２の結晶性ピーク強度（２θ＝２５度付近のＰＥＤＯＴの（０２０）面に基づく結晶性ピーク強度）の強度比（導電性高分子１２の結晶性ピークの強度／基材１１の結晶性ピークの強度）は１／１０以下であった。すなわち、実施例１−２の導電性高分子１２は非結晶又は低結晶であることが分かった。
【００３４】
これらの結果から、導電性高分子１２を非結晶又は低結晶とすれば、導電性を向上させることができることが分かった。また、溶媒にエタノールを用いるようにすれば、導電性高分子１２を非結晶又は低結晶にできることが分かった。更に、溶媒にエタノールを用いれば、加熱せずに重合させることにより、より導電性を高くすることができることも分かった。
【００３５】
（実施例２−１〜２−５）
ｐＴＳとＰＥＤＯＴの単量体との割合を変化させたことを除き、他は実施例１−２と同様にして導電性高分子導電体１０を作製した。ｐＴＳとＰＥＤＯＴの単量体との割合は、体積比で、実施例２−１は４０：１、実施例２−１は４０：２、実施例２−３は４０：３、実施例２−４は４０：４、実施例２−５は４０：５とした。各実施例について、洗濯を１回から１０回行い、洗濯前（すなわち洗濯０回）及び各洗濯後毎に、実施例１−２と同様にして表面抵抗を測定し、洗濯による抵抗の変化を調べた。得られた結果を図７に示す。
【００３６】
実施例２−１〜２−５に対する比較例２−１として、溶媒にエタノールに変えてブタノールを用い、ＰＥＤＯＴの単量体を重合させる際の加熱温度を８０℃としたことを除き、他は実施例１−２と同様にして導電性高分子導電体を作製した。すなわち、比較例１−１と同様にして導電性高分子導電体を作製した。比較例２−１についても、実施例２−１〜２−５と同様にして表面抵抗を測定し、洗濯による抵抗の変化を調べた。得られた結果を図７に合わせて示す。
【００３７】
図７に示したように、溶媒にエタノールを用いた本実施例によれば、溶媒にブタノールを用いた比較例２−２に比べて、導電性及び洗濯耐性を向上させることができた。また、酸化剤と導電性高分子１２の単量体との割合（酸化剤：導電性高分子１２の単量体）が体積比で４０：２及び４０：３の場合に同程度の優れた結果が得られた。すなわち、酸化剤と導電性高分子１２の単量体との割合（酸化剤：導電性高分子１２の単量体）は、体積比で、４０：１〜４０：５の範囲内とすることが好ましく、４０：２〜４０：５の範囲内、更には、４０：２〜４０：３の範囲内とすればより好ましいことが分かった。
【００３８】
（実施例３−１〜３−５，４−１〜４−３）
実施例３−１〜３−５では、基材１１をポリエステル系布に変えたことを除き、他は実施例２−１〜２−５と同様にして導電性高分子導電体１０を作製した。その際、ｐＴＳとＰＥＤＯＴの単量体との割合は、実施例２−１〜２−５と同様に変化させた。また、実施例４−１〜４−３では、基材１１を綿布とし、布の種類を各実施例で変えたことを除き、他は実施例２−２と同様にして導電性高分子導電体１０を作製した。布の種類は、実施例４−１ではオックスフォード、実施例４−２ではツイル、実施例４−３ではデニムとした。ｐＴＳとＰＥＤＯＴの単量体との割合は、体積比で、４０：２とした。各実施例について、実施例２−１〜２−５と同様にして表面抵抗を測定し、洗濯による抵抗の変化を調べた。得られた結果を図８及び図９に示す。
【００３９】
図８及び図９に示したように、基材１１の材料を変えても、実施例２−１〜２−５（図７参照）と同程度の結果が得られた。すなわち、溶媒にエタノールを用いれば、基材１１に絹を用いなくても高い特性を得られることが分かった。
【００４０】
（実施例５−１〜５−５）
実施例５−１〜５−５でｐＴＳとＰＥＤＯＴの単量体との割合を変化させ、更に、各実施例において、エタノールと酸化剤の合計に対する酸化剤の割合を変化させたこと除き、他は実施例１−２と同様にして導電性高分子導電体１０を作製し、同様にして表面抵抗を測定すると共に、電気伝導度を算出した。その際、ｐＴＳとＰＥＤＯＴの単量体との割合は、実施例５−１〜５−５で実施例２−１〜２−５と同様に変化させ、エタノールと酸化剤の合計に対する酸化剤の割合は、各実施例において、６０質量％、３０質量％、２０質量％、１５質量％、１２質量％と変化させた。得られた結果を図１０及び図１１に示す。図１０及び図１１では、各実施例において、左から順に６０質量％、３０質量％、２０質量％、１５質量％、１２質量％の結果を並べて示している。図１０は抵抗値の結果、図１１は電気伝導度の結果である。
【００４１】
図１０及び図１１に示したように、エタノールと酸化剤の合計に対する酸化剤の割合（酸化剤／酸化剤＋エタノール）は、質量％で、１２質量％〜６０質量％の範囲内とすることが好ましく、２０質量％〜３０質量％の範囲内とすればより好ましいことが分かった。
【００４２】
以上、実施の形態を挙げて本発明を説明したが、本発明は上記実施の形態に限定されるものではなく、種々変形可能である。例えば、上記実施の形態では、各構成要素についても具体的に説明したが、全ての構成要素を備えていなくてもよく、また、他の構成要素を備えていてもよい。
【産業上の利用可能性】
【００４３】
近年、日本において、高齢化が進み、健康状態監視や健康寿命を延ばすため、さりげないセンシングによって、心電（心電図のもとになる情報のこと。以下同様）や筋電などの生体情報を検出して、病気や怪我を予防し、また、病気を早期発見できるウェアラブル機器の開発が進められている。しかし、心電などを計測する際、従来はジェルや粘性のあるシールを貼って測定を行ったり、ベルトで強く押し付けたりする必要があり、長時間の装着は困難であった。また、使い捨てのシールなどを代用して利用されているが、装着時に違和感があり、肌が荒れるなどの問題がでることがある。 
また、従来は、主にＡｇ金属をコーティングしたものも一般的に利用されているが、生体への悪影響が懸念されている。さらに、湿気、汗で電極が酸化され、性能劣化を起こす問題もあった。すなわち、長時間使い続けても生体に悪影響を与えない電極であることが望まれている。
本願発明によれば、例えば、市販のアンダーウェアの表面に導電性高分子の単量体、酸化剤、及び、溶媒であるエタノールを含む混合溶液を塗布して化学反応によって重合させ、導電性の機能をアンダーウェアに持たせることができる。その電極は生体に強く押し付けることはなく測定でき、従来の製品より低コストでアンダーウェアを製作することができ、生体情報を検出できる。ウェアの価格が安くなればヘルスケアや介護用の支援ロボット、作業用の支援ロボット、フィットネス、作業服等に広く応用することができる。
【符号の説明】
【００４４】
１０…導電性高分子導電体、１１…基材、１２…導電性高分子
【図１】
2019178455.tif 000003
【図２】
2019178455.tif 000004
【図３】
2019178455.tif 000005
【図４】
2019178455.tif 000006
【図５】
2019178455.tif 000007
【図６】
2019178455.tif 000008
【図７】
2019178455.tif 000009
【図８】
2019178455.tif 000010
【図９】
2019178455.tif 000011
【図１０】
2019178455.tif 000012
【図１１】
2019178455.tif 000013
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
基材に導電性高分子が付着された導電性高分子導電体であって、
前記基材は、シルク又は合成繊維よりなり、
前記導電性高分子は、酸化剤及びドーパントとしてｐ−トルエンスルホン酸の鉄塩を添加した非結晶のポリ３，４−エチレンジオキシチオフェンである
ことを特徴とする導電性高分子導電体。
【請求項２】
電気伝導度が０．３Ｓ／ｃｍ以上であることを特徴とする請求項１記載の導電性高分子導電体。
【請求項３】
電気伝導度が１．０Ｓ／ｃｍ以上であることを特徴とする請求項１記載の導電性高分子導電体。
【請求項４】
シルク又は合成繊維よりなる基材に、酸化剤及びドーパントとしてｐ−トルエンスルホン酸の鉄塩を添加した非結晶のポリ３，４−エチレンジオキシチオフェンよりなる導電性高分子を付着させた導電性高分子導電体の製造方法であって、
前記基材に、溶媒であるエタノールと、ｐ−トルエンスルホン酸の鉄塩と、ポリ３，４−エチレンジオキシチオフェンの単量体とを含む混合溶液を塗布し、ｐ−トルエンスルホン酸の鉄塩により、ポリ３，４−エチレンジオキシチオフェンの単量体を重合させる
ことを特徴とする導電性高分子導電体の製造方法。